(57)【要約】【課題】優れた不燃性、耐摩耗性及び機械的特性を備えるとともに生産性にも優れ、使用過程において和紙独特の質感・風合いを効果的に維持することが可能な不燃性和紙パネル及びその製造方法を提供する。【解決手段】基材和紙に不燃性材料を含浸させてなる不燃処理層を有する不燃性和紙と、前記基材和紙の他面側に接着層を介して貼着された不燃性ボードと、を備えたことを特徴とする。【選択図】図１
2019183471.tif 000002
【特許請求の範囲】
【請求項１】
基材和紙に不燃性材料を含浸させてなる不燃処理層を有する不燃性和紙と、前記基材和紙の他面側に接着層を介して貼着された不燃性ボードと、を備えたことを特徴とする不燃性和紙パネル。
【請求項２】
前記不燃性材料は、ホウ素化合物を含むことを特徴とする請求項１に記載の不燃性和紙パネル。
【請求項３】
前記接着層は、難燃材料を含むことを特徴とする請求項１または２に記載の不燃性和紙パネル。
【請求項４】
前記不燃性ボードは、複数のガラス繊維クロスどうしの間に不燃性セメント板を挟んだものからなることを特徴とする請求項１ないし３いずれか一項に記載の不燃性和紙パネル。
【請求項５】
不燃処理層の表面には、フッ素樹脂１００質量部に対してアクリル系樹脂を５０〜５５０質量部で含む防汚層が更に設けられていることを特徴とする請求項１ないし４いずれか一項に記載の不燃性和紙パネル。
【請求項６】
前記防汚層は、前記フッ素樹脂として、ポリテトラフルオロエチレン（ＰＴＦＥ）、ポリクロロトリフルオロエチレン（ＰＣＴＦＥ）、ポリフッ化ビニリデン（ＰＶＤＦ）、及びポリフッ化ビニル（ＰＶＦ）の内の少なくとも何れかを含むことを特徴とする請求項５に記載の不燃性和紙パネル。
【請求項７】
前記防汚層は、前記アクリル系樹脂として、ポリメタクリル酸メチル樹脂、ポリアクリル酸メチル樹脂、アクリル酸アルキルエステル共重合体、及びメタクリル酸アルキルエステル共重合体の内の少なくとも何れかを含むことを特徴とする請求項５または６に記載の不燃性和紙パネル。
【請求項８】
前記基材和紙は、目付量が５０ｇ／ｍ２〜１００ｇ／ｍ２の範囲であることを特徴とする請求項１ないし７いずれか一項に記載の不燃性和紙パネル。
【請求項９】
前記不燃性和紙は、周縁部分が不燃性ボードの一面側から他面側に折り返されていることを特徴とする請求項１ないし８いずれか一項に記載の不燃性和紙パネル。
【請求項１０】
前記不燃性ボードは、前記不燃性和紙と接する面に任意の印刷が施されていることを特徴とする請求項１ないし９いずれか一項に記載の不燃性和紙パネル。
【請求項１１】
請求項１ないし１０いずれか一項記載の不燃性和紙パネルの製造方法であって、
前記基材和紙の一面側に前記不燃性材料を含む不燃処理液を含浸させて前記不燃処理層を形成する不燃処理工程と、
前記基材和紙の他面側に接着層を介して不燃性ボードを貼着させるボード貼着工程と、を少なくとも備えたことを特徴とする不燃性和紙パネルの製造方法。
【請求項１２】
前記不燃処理工程では、前記不燃性和紙に含まれる前記不燃性材料の質量割合が５％以上、１５％以下になるように前記不燃処理液を含浸させることを特徴とする請求項１１に記載の不燃性和紙パネルの製造方法。
【発明の詳細な説明】
【技術分野】
【０００１】
本発明は、不燃性和紙パネル及びその製造方法に関する。
【背景技術】
【０００２】
手漉き又は機械漉き等の方法で得られる和紙は、視覚的又は触感的に特徴のある風合いを有している。このため、例えば、化粧板等の表面に和紙を貼付し、商業ビル、オフィスビル、マンション又はホテル等のエントランスや、各種公共施設の受付周辺等、多数の集客が見込まれる場所に設置する用途に用いられるケースが増えている。また、建材等の表面に和紙を貼付することで、戸建住宅等の内装材に意匠性等を持たせることも多用されている。
【０００３】
一方、和紙は非常にデリケートな作りとされていることから、例えば、水分や油分、塵埃等に由来する汚れが付着し易いという問題がある。また、和紙表面が人の手や物等によって擦られた場合に、表面に摩耗が生じ易いことから、使用過程において和紙独特の質感・風合いが失われるおそれがあるという問題がある。
【０００４】
上述した問題を解決することを目的として、建材基板の表面に、膨潤、軟化させた和紙を接着し、まず、和紙の繊維組織が有する壁孔を、艶消し性のアクリル樹脂、ビニル樹脂又はウレタン樹脂等で覆ったうえで、さらに、和紙の表面に、フッ素樹脂、シリコーン樹脂又はボロン樹脂の少なくとも何れかからなる撥水性塗料を塗布した構成のものが提案されている（例えば、特許文献１を参照）。特許文献１に記載の和紙を利用した建材によれば、上記構成により、和紙の持つ風合いを維持しながら、汚れの付着や表面の摩耗を防止できるとされている。
【先行技術文献】
【特許文献】
【０００５】
【特許文献１】特開平０４−２６１８０１号公報
【発明の概要】
【発明が解決しようとする課題】
【０００６】
しかしながら、特許文献１に記載された建材は、建築物の内装などに用いる際に必要な性能である不燃性についての言及が無く、建材基盤の表面に形成した、樹脂処理を行った和紙の不燃性が十分でない懸念がある。建築物の内装に和紙を用いる場合には、不燃性を充分に確保する必要がある。
【０００７】
本発明は上記課題に鑑みてなされたものであり、優れた不燃性、耐摩耗性及び機械的特性を備えるとともに生産性にも優れ、使用過程において和紙独特の質感・風合いを効果的に維持することが可能な不燃性和紙パネル及びその製造方法を提供することを目的とする。
【課題を解決するための手段】
【０００８】
上記課題を解決するために、この発明は以下の手段を提案している。
即ち、本発明の不燃性和紙パネルは、基材和紙に不燃性材料を含浸させてなる不燃処理層を有する不燃性和紙と、前記基材和紙の他面側に接着層を介して貼着された不燃性ボードと、を備えたことを特徴とする。
【０００９】
本発明によれば、基材和紙に不燃性材料を含浸させてなる不燃処理層形成した不燃性和紙を用い、この不燃性和紙に不燃性ボードを接着して不燃性和紙パネルを構成したので、不燃性和紙パネルを構成する各部材が不燃性、ないし難燃性を有し、建物の内装建材として必要な耐火特性を保ちつつ、和紙独特の風合いや意匠性を保った不燃性和紙パネルを提供できる。
【００１０】
また、本発明では、前記不燃性材料は、ホウ素化合物を含むことが好ましい。
【００１１】
また、本発明では、前記接着層は、難燃材料を含むこともできる。
【００１２】
また、本発明では、前記不燃性ボードは、複数のガラス繊維クロスどうしの間に不燃性セメント板を挟んだものからなることが好ましい。
【００１３】
また、本発明では、不燃処理層の表面には、フッ素樹脂１００質量部に対してアクリル系樹脂を５０〜５５０質量部で含む防汚層が更に設けられていることが好ましい。
【００１４】
また、本発明では、前記防汚層は、前記フッ素樹脂として、ポリテトラフルオロエチレン（ＰＴＦＥ）、ポリクロロトリフルオロエチレン（ＰＣＴＦＥ）、ポリフッ化ビニリデン（ＰＶＤＦ）、及びポリフッ化ビニル（ＰＶＦ）の内の少なくとも何れかを含むことが好ましい。
【００１５】
また、本発明では、前記防汚層は、前記アクリル系樹脂として、ポリメタクリル酸メチル樹脂、ポリアクリル酸メチル樹脂、アクリル酸アルキルエステル共重合体、及びメタクリル酸アルキルエステル共重合体の内の少なくとも何れかを含むことが好ましい。
【００１６】
また、本発明では、前記基材和紙は、目付量が５０ｇ／ｍ２〜１００ｇ／ｍ２の範囲であることが好ましい。
【００１７】
また、本発明では、前記不燃性和紙は、周縁部分が不燃性ボードの一面側から他面側に折り返されていることが好ましい。
【００１８】
また、本発明では、前記不燃性ボードは、前記不燃性和紙と接する面に任意の印刷が施されていてもよい。
【００１９】
本発明の不燃性和紙パネルの製造方法は、前記各項記載の不燃性和紙パネルの製造方法であって、前記基材和紙の一面側に前記不燃性材料を含む不燃処理液を含浸させて前記不燃処理層を形成する不燃処理工程と、前記基材和紙の他面側に接着層を介して不燃性ボードを貼着させるボード貼着工程と、を少なくとも備えたことを特徴とする。
【００２０】
また、本発明では、前記不燃処理工程では、前記不燃性和紙に含まれる前記不燃性材料の質量割合が５％以上、１５％以下になるように前記不燃処理液を含浸させることが好ましい。
【発明の効果】
【００２１】
本発明によれば、優れた不燃性、耐摩耗性及び機械的特性を備えるとともに生産性にも優れ、使用過程において和紙独特の質感・風合いを効果的に維持することが可能な不燃性和紙パネル及びその製造方法を提供することが可能になる。
【図面の簡単な説明】
【００２２】
【図１】本発明の一実施形態の不燃性和紙パネルを示す断面図である。
【図２】本発明の別な実施形態の不燃性和紙パネルを示す断面図である。
【発明を実施するための形態】
【００２３】
以下、図面を参照して、本発明の一実施形態の不燃性和紙パネル及びその製造方法について説明する。なお、以下に示す各実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００２４】
（不燃性和紙パネル）
以下、図１を参照して、本発明の一実施形態に係る不燃性和紙パネルの概略構成について説明する。
図１は、本発明の一実施形態の不燃性和紙パネルを示す断面図である。
不燃性和紙パネル１０は、例えば外形が長方形の板状部材である。不燃性和紙パネル１０は、基材和紙１１と、この基材和紙１１の一面１１ａ側に一部が含浸された不燃処理層１２とを有する不燃性和紙１３、および基材和紙１１の他面１１ｂ側に接着層１４を介して貼着された不燃性ボード１５と、を備えている。また、不燃処理層１２の表面には、防汚層１６が更に設けられている。
【００２５】
不燃性和紙１３を構成する基材和紙１１は、例えば、視覚的又は触感的に特徴のある風合いを有する和紙からなる基材である。より具体的には、基材和紙１１には、例えば、繊維方向等に起因する規則的あるいは不規則的な模様を有する和紙や、必要に応じて、意匠性を付与するための図柄等を含む和紙を採用することができる。このような基材和紙１１としては、手漉き又は機械漉きの何れの和紙であっても採用することができ、特に、和紙独特の風合いが強調された不燃性和紙パネル１０を得る観点からは、手漉き和紙を採用することが好ましい。
【００２６】
基材和紙１１に図柄等を含む和紙を採用する場合には、その図柄の形成に用いられるインクとして、例えば、バインダーに、着色剤、溶剤、安定剤等を適宜混合させたものを用いることができる。また、図柄の形成には、例えば、オフセット印刷、シルクスクリーン印刷、転写印刷等、従来公知の印刷方法により、和紙の表面に、上記のインクを用いて印刷する方法を採用できる。
【００２７】
基材和紙１１の厚みとしては、特に限定されず、不燃性和紙パネル１０の用途等に鑑み、機械的強度や、厚みによって得られる風合い等を勘案しながら適宜決定すればよい。不燃性和紙パネル１０の表面の機械的強度を考慮した場合には、基材和紙１１の厚みは、０．１〜０．５ｍｍが好ましく、０．２〜０．４ｍｍがより好ましい。
【００２８】
また、基材和紙１１の目付量としては、特に限定されないが、５０ｇ／ｍ２〜１００ｇ／ｍ２であることが好ましい。基材和紙１１の目付量を５０ｇ／ｍ２以上とすることで、不燃性和紙パネル１０の表面の機械的強度が高められる。また、基材和紙１１の目付量を１００ｇ／ｍ２以下に制限することで、上記の機械的強度を確保しながら、和紙独特の質感・風合いも十分に得られるものとなる。また、これらの観点からは、基材和紙１１の目付量は、５０ｇ／ｍ２〜９５ｇ／ｍ２がより好ましく、５５ｇ／ｍ２〜９０ｇ／ｍ２がさらに好ましい。
【００２９】
また、基材和紙１１の剛軟度としても、特に限定されず、上記の厚みと同様、不燃性和紙パネル１０の用途等に鑑み、機械的強度等を勘案しながら適宜決定すればよい。
【００３０】
不燃性和紙１３を構成する不燃処理層１２は、基材和紙１１の例えば一面１１ａ側から基材和紙１１の一部又は全体まで不燃性材料が含浸された層からなる。よって、不燃処理層１２と基材和紙１１との間には、明瞭な界面が存在しない。即ち、不燃処理層１２は、基材和紙１１の一面１１ａよりも上に不燃性材料からなる層が単独で存在していても、不燃性材料の全てが基材和紙１１に含浸された状態であっても良い。こうした不燃処理層１２は、例えば、不燃性材料を含む不燃処理液を基材和紙１１に対して噴霧して含浸させることにより形成される。
【００３１】
不燃処理層１２は、不燃性和紙１３に含まれる不燃性材料の質量割合が５％以上、１５％以下、好ましくは８％以上、１５％以下、より好ましくは１０％以上、１５％以下になるように形成されている。不燃性和紙１３に含まれる不燃性材料の質量割合が５％未満では、不燃性が充分に確保されない虞がある。一方、不燃性和紙１３に含まれる不燃性材料の質量割合が１５％を超えると、基材和紙１１の柔軟性が低下し、和紙の風合いが損なわれる虞がある。
【００３２】
不燃処理層１２を構成する不燃性材料としては、無機化合物、例えばホウ素化合物やケイ素化合物が挙げられる。本実施形態では、不燃性材料の一例として、ポリホウ酸ナトリウムを用いている。
【００３３】
不燃処理層１２を構成する不燃性材料の一例であるポリホウ酸ナトリウムは、水に対する溶解度が３０ｗｔ％以上であり、容易に不燃性材料の水溶液を形成することができる。また、ポリホウ酸ナトリウムは、無色透明あるため、基材和紙１１に対して含浸させても、基材和紙１１が着色されたり、和紙としての風合いが損なわれることが無い。また、ポリホウ酸ナトリウムは、中性であるため、基材和紙１１に対して含浸させても、酸や塩基によって基材和紙１１が変色したり、劣化することが無い。
【００３４】
不燃処理層１２を構成する不燃性材料の一例であるポリホウ酸ナトリウムは、加熱によって発泡してガラス状の膜をつくり、基材和紙１１の繊維を包み込む。これにより、不燃処理層１２は、基材和紙１１に対して不燃性を付与することができる。
【００３５】
不燃性ボード１５は、一定の強度と不燃性を備えた板状部材であればよく、材質は特に限定されないが、本実施形態では、２枚のガラス繊維クロスどうしの間に不燃性セメント板であるマグネシウムセメント板を挟んだものから構成している。
【００３６】
不燃性ボード１５を構成するガラス繊維クロスは、周知のガラス織布を用いることができるが、例えば、太さ５〜１５μｍのガラス繊維を、網目ピッチ（縦×横）：（５〜１５×５〜１５）（本／２５ｍｍ）で編んだ網目状のものを例示することができる。
【００３７】
また、ガラス繊維クロスの坪量は、７０〜９０ｇ／ｍ２程度であることが好ましい。ガラス繊維クロスの坪量を７０ｇ／ｍ２以上にすれば強度を充分に保つことができ、また、坪量が９０ｇ／ｍ２以下であれば、マグネシウムセメント板との密着性を充分に確保することができる。
【００３８】
不燃性ボード１５を構成するマグネシウムセメント板は、マグネシアセメント、即ち酸化マグネシウムを、塩化マグネシウムや硫酸マグネシウム等（にがり）と混合し、水とともに混練したものを板状に成形してなる。なお、不燃性ボード１５を構成する不燃性セメント板としては、マグネシウムセメント板以外にも、例えば、石膏（硫酸カルシウム）や石灰石（炭酸カルシウム）などのセメント板を用いることもできる。
【００３９】
なお、不燃性ボード１５として、パネル印刷をした不燃性ボードを使用することもできる。手漉き和紙の濃淡（繊維の密度）差により、ボードの色が透けることにより意匠性をより向上させることができる。
【００４０】
不燃性和紙１３を構成する基材和紙１１の他面１１ｂ側と不燃性ボード１５とを接着する接着層１４は、難燃材料を含む接着剤を硬化させたものから構成されている。接着剤は、特に限定されないが、デンプン系接着剤やアクリル系接着剤を用いることができる。
【００４１】
接着層１４を難燃化させる難燃材料としては、例えば、臭素を含む難燃性ポリオレフィン系樹脂組成物に三酸化アンチモンを難燃助剤として加えたものが用いられる。本実施形態では、アクリル系接着剤に臭素を含む難燃性ポリオレフィン系樹脂組成物と三酸化アンチモンとからなる難燃材料を加えた接着剤を用いて接着層１４を形成した。
【００４２】
なお、接着層１４の構成材として、両面接着テープを用いることもできる。接着層１４として両面接着テープを用いれば、乾燥、硬化が不要になり、簡易に基材和紙１１と不燃性ボード１５とを接着することができる。
【００４３】
防汚層１６は、不燃性和紙１３の表面上で硬化させて得られる樹脂保護層であり、フッ素樹脂１００質量部に対してアクリル系樹脂を５０〜５５０質量部で含む。このような防汚層１６は、フッ素樹脂とアクリル系樹脂エマルジョンとが所定の固形分比で混合・調製されたコーティング処理剤を不燃性和紙１３の表面に塗布し、乾燥させることで形成される。
【００４４】
防汚層１６は、フッ素樹脂１００質量部に対してアクリル系樹脂を５０質量部以上含むことが好ましい。防汚層１６に含まれるフッ素樹脂によって、不燃性和紙１３の表面における撥水性及び撥油性が高められ、水分や油分に由来する汚れが付着するのを抑制する効果が得られる。さらに、不燃性和紙パネル１０の表面の機械的強度が高められ、表面が強く擦られた場合であっても、表面に摩耗が生じるのを抑制する効果が得られる。一方、防汚層１６における、フッ素樹脂１００質量部に対するアクリル系樹脂の含有比率が５０質量部未満だと、フッ素樹脂の割合が多くなりすぎることから、表面の耐摩耗性が低下するおそれがある。
【００４５】
また、防汚層１６における、フッ素樹脂１００質量部に対するアクリル系樹脂の含油比率を５５０質量部以下に制限することで、撥水性及び撥油性が低下して防汚性が劣化するのを防止できる。防汚層１６におけるアクリル系樹脂の含有比率が多すぎると、不燃性和紙パネル１０の表面における撥水性及び撥油性が低下して防汚性が損なわれ、また、和紙本来の質感および風合いが損なわれる可能性がある。
【００４６】
また、防汚層１６におけるフッ素樹脂とアクリル系樹脂との含有比率は、上述した各効果をより高める観点から、フッ素樹脂１００質量部に対して、アクリル系樹脂が５０〜４５０質量部であることがより好ましく、アクリル系樹脂が７５〜３００質量部であることが最も好ましい。
【００４７】
防汚層１６に含まれるフッ素樹脂としては、特に限定されないが、例えば、ポリテトラフルオロエチレン（ＰＴＦＥ）、ポリクロロトリフルオロエチレン（ＰＣＴＦＥ）、ポリフッ化ビニリデン（ＰＶＤＦ）、及びポリフッ化ビニル（ＰＶＦ）の内の少なくとも何れかを含むことが好ましい。防汚層１６が、上記のうちの何れかのフッ素樹脂を含むことで、上述したような、不燃性和紙パネル１０の表面における撥水性及び撥油性がより高められるので、表面に水分や油分に由来する汚れが付着するのを抑制する効果がより顕著に得られる。
【００４８】
また、防汚層１６に含まれるアクリル系樹脂は、特に限定されないが、例えば、ポリメタクリル酸メチル樹脂、ポリアクリル酸メチル樹脂、アクリル酸アルキルエステル共重合体、及びメタクリル酸アルキルエステル共重合体の内の少なくとも何れかを含むことが好ましい。防汚層１６が、上記のうちの何れかのアクリル系樹脂を含むことで、上述したような、不燃性和紙パネル１０の表面における耐摩耗性がより高められるので、表面に摩耗が生じるのを抑制する効果がより顕著に得られる。
【００４９】
なお、防汚層１６は、上記のフッ素樹脂とアクリル系樹脂との含有比率を維持でき、且つ、撥水性及び撥油性、耐摩耗性等を低下させないものであれば、他の機能性成分を少量で含有していても構わない。
【００５０】
防汚層１６を形成するための防汚処理剤の塗布量は、不燃性和紙パネル１０全体の機械的強度に加え、上述したような防汚性（撥水性及び撥油性）や、耐摩耗性等を十分に得ることを考慮した場合、５０ｇ／ｍ２〜１００ｇ／ｍ２が好ましく、７０ｇ／ｍ２〜１００ｇ／ｍ２がより好ましい。
【００５１】
本発明に係る不燃性和紙パネル１０の単独の用途としては、特に限定されるものではなく、例えば、ビルや住宅（マンション等を含む）の壁板や天井板、特に和室の内装建材として、和紙独特の風合いや意匠性等が求められる用途に、何ら制限無く適用可能である。
【００５２】
以上の様な構成の本発明の不燃性和紙パネル１０によれば、基材和紙１１に不燃性材料、例えばポリホウ酸ナトリウムを含浸させてなる不燃処理層１２形成した不燃性和紙１３を用い、この不燃性和紙１３に難燃材料を含む接着層を介して不燃性ボード１５を接着して不燃性和紙パネル１０を構成した。これにより、不燃性和紙パネル１０を構成する各部材が不燃性、ないし難燃性を有し、建物の内装建材として必要な耐火特性を保ちつつ、和紙独特の風合いや意匠性を保った不燃性和紙パネル１０を提供できる。
【００５３】
また、表面を更に防汚層１６で覆うことによって、不燃性和紙パネル１０の表面に水分や油分に由来する汚れが付着するのを抑制し、長期間に渡って美観を保つことが可能な不燃性和紙パネル１０を実現することができる。また、例えばフッ素樹脂とアクリル系樹脂とを含む防汚層１６を備えることで、機械的強度が高められるとともに、不燃性和紙パネル１０の表面に摩耗が生じるのを抑制できる。従って、優れた防汚性、耐摩耗性及び機械的特性を備え、使用過程において和紙独特の質感・風合いを効果的に維持することが可能な不燃性和紙パネル１０を提供できる。
【００５４】
なお、本実施形態では、不燃性和紙パネル１０の４辺の端部は、各層の端面が露出しているが、これ以外にも、例えば、図２に示すように、不燃性和紙パネル２０では、防汚層１６が形成された不燃性和紙１３の端部を折り返して、不燃性ボード１５の４辺の端部を覆うように形成している。こうした構成によって、不燃性和紙パネル２０では不燃性ボード１５の端面が不燃性和紙１３でカバーされ、不燃性和紙パネル２０を設置した部屋等の美観を更に向上させることができる。
【００５５】
（不燃性和紙パネルの製造方法）
次に、上述した構成の本発明に係る不燃性和紙パネルの製造方法を説明する。
本発明に係る不燃性和紙パネルの製造方法によって不燃性和紙パネルを製造する際には、まず、基材和紙１１に不燃性材料を含む不燃処理液を含浸させて、不燃処理層１２を備えた不燃性和紙１３を製造する（不燃処理工程）。
【００５６】
不燃処理工程では、まず、不燃処理液を調整する。具体的には、ポリホウ酸ナトリウムを、１６ｗｔ％以上の濃度になるように水に加え、撹拌混合することで溶解させて、ポリホウ酸ナトリウム水溶液（不燃処理液）を得る。
【００５７】
次に、得られたポリホウ酸ナトリウム水溶液の基材和紙１１への含浸方法としては、特に限定されないが、基材和紙１１に対してむらなく均一に含浸できる観点から、噴霧による含浸方法と採用することが好ましい。具体的には、例えば、従来公知のスプレー装置を用いてポリホウ酸ナトリウム水溶液（不燃処理液）を基材和紙１１の一面１１ａ側に向けて噴霧することが好ましい。
【００５８】
こうした不燃処理工程において、乾燥後の不燃性和紙１３に含まれるポリホウ酸ナトリウム（不燃性材料）の質量割合が５％以上、１５％以下になるように、ポリホウ酸ナトリウム水溶液（不燃処理液）を基材和紙１１に含浸させる。不燃性和紙１３に含まれる不燃性材料の質量割合が５％未満では、不燃性が充分に確保されない虞がある。一方、不燃性和紙１３に含まれる不燃性材料の質量割合が１５％を超えると、基材和紙１１の柔軟性が低下し、和紙の風合いが損なわれる虞がある。
【００５９】
次に、ポリホウ酸ナトリウム水溶液（不燃処理液）を噴霧した基材和紙１１を乾燥させる。基材和紙１１の乾燥は、従来公知の乾燥方法、例えば、熱風オーブン内に載置する等の方法により、ポリホウ酸ナトリウム水溶液の水分を蒸発させる。これにより、基材和紙１１にポリホウ酸ナトリウム（不燃性材料）が含浸された不燃処理層１２を有する不燃性和紙１３が得られる。
なお、こうした基材和紙１１の乾燥は、特に行わなくても良い。本実施形態では、基材和紙１１の乾燥工程を省略することで、製造方法を簡略化している。
【００６０】
なお、ポリホウ酸ナトリウム水溶液を噴霧した基材和紙１１を乾燥させる方法としては、上述した熱風を供給する方法に限定されるものではなく、基材和紙１１を傷めることなく、ポリホウ酸ナトリウム水溶液の水分を蒸発させることが可能な方法であれば、如何なる方法も採用することができる。また、こうした乾燥を行う際の加熱温度も、基材和紙１１を傷めない範囲で適宜設定することが可能である。
【００６１】
このようにして得られた不燃性和紙１３に、更に防汚層１６を形成する（防汚層形成工程）。
防汚層形成工程では、不燃性和紙１３の表面に、防汚剤を含むコーティング処理剤を、むらなく均一に塗布する。コーティング処理剤の塗布方法としては、特に限定されないが、薄い塗膜を、むらなく均一に形成できる観点から、噴霧による塗布方法と採用することが好ましい。
【００６２】
具体的には、例えば、従来公知のスプレー装置を用いてコーティング処理剤を不燃性和紙１３に向けて噴霧して塗布することが好ましい。本発明においては、水性のアクリル系樹脂エマルジョンを含むコーティング処理剤を、不燃性和紙１３に向けて噴霧・塗布する方法を採用した場合には、作業環境を劣化させることなく、効率的且つ均一にコーティング処理剤を塗布することが可能になる。
【００６３】
次に、塗布したコーティング処理剤を乾燥・硬化させることにより、不燃性和紙１３の表面に防汚層１６を形成する。具体的には、不燃性和紙１３の表面に形成されたコーティング処理剤からなる塗膜に対して、従来公知の乾燥方法、例えば、熱風オーブン内で放置する等の方法により、塗膜を乾燥・硬化させる。
【００６４】
なお、防汚剤を含むコーティング処理剤からなる塗膜を乾燥させる方法としては、上述した熱風を供給する方法には限定されず、不燃性和紙１３を傷めることなく、塗膜を乾燥・硬化させることが可能な方法であれば、如何なる方法も採用することができる。また、コーティング処理剤からなる塗膜を乾燥・硬化させる際の温度も、塗膜を傷めない範囲で適宜設定することが可能である。
【００６５】
次に、防汚層１６を形成した不燃性和紙１３を構成する基材和紙１１の他面１１ｂ側に、接着層１４を介して不燃性ボード１５を貼着させる（ボード貼着工程）。
ボード貼着工程では、アクリル系接着剤を用いるが、このアクリル系接着剤に、更に難燃材料を混練して、難燃性の接着剤にすることも好ましい。難燃材料としては、例えばアクリル系接着剤に臭素を含む難燃性ポリオレフィン系樹脂組成物と三酸化アンチモンとからなる難燃材料を加えたものを用いることができる。このような難燃材料を、アクリル系接着剤が固化しない環境で混練器などを用いて混練すれば、難燃性の接着剤を得ることができる。なお、接着層１４は極めて薄い層であるので、こうした難燃性は特に問題にならず、接着剤に対して特に難燃材料を用いなくても良い。
【００６６】
次に、得られた難燃性の接着剤を基材和紙１１の他面１１ｂ側に均一な厚みで塗布し、接着層１４を形成する。難燃性の接着剤の塗布方法としては、例えば、ロールコーターを用いた塗布方法によって、均一な厚みで効率的に塗布することができる。
【００６７】
次に、接着層１４を形成した基材和紙１１の他面１１ｂ側に不燃性ボード１５を貼り付ける。例えば、基材和紙１１の他面１１ｂ側に不燃性ボード１５を所定の圧力で押し付ける。そして、接着層１４を完全に固化させる。
【００６８】
以上の工程によって、基材和紙１１に不燃性材料、例えばポリホウ酸ナトリウムを含浸させてなる不燃処理層１２形成した不燃性和紙１３を用い、この不燃性和紙１３に難燃材料を含む接着層を介して不燃性ボード１５を接着してなる本発明の不燃性和紙パネル１０を得ることができる。
【００６９】
本発明の実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【実施例】
【００７０】
以下、実施例により本発明をさらに詳しく説明するが、本発明はこれらに限定されるものではない。なお、以下の説明における「部」は「質量部」を示す。
【００７１】
＜実施例１＞
［防汚層を備えた不燃性和紙の作成］
実施例１においては、以下の条件及び手順により、防汚層を備えた不燃性和紙の試料を作製した。
具体的には、まず、目付量５８ｇ／ｍ２の手漉き和紙に対して、固形分が１６ｗｔ％のポリホウ酸ナトリウム水溶液（不燃処理液）をスプレーコーティングによって塗布・含浸させ試料１−４の不燃性和紙を得た。
【００７２】
次に、この不燃性和紙に防汚層を形成した。具体的には、不燃性和紙の一方の表面上に、スプレーを用いてコーティング処理剤を均一に塗布し、次いで、コーティング処理剤が塗布された不燃性和紙を熱風オーブン内に載置し、防汚層を形成した。
以上の手順により、防汚層を備えた不燃性和紙の試料を作製した。
【００７３】
［燃焼性の評価］
上記手順で得られた試料１−４の防汚層を備えた不燃性和紙の燃焼性を評価した。燃焼性の評価は、それぞれの、防汚層を備えた不燃性和紙に対して火炎を近づけ、燃焼状態を３段階で評価した。この検証結果を表１に示す。
【００７４】
【表１】
2019183471.tif 000003
【００７５】
表１に示す検証結果によれば、不燃処理液の水分蒸発後の固形分、即ちポリホウ酸ナトリウムの分量が０．２ｇ、０．４ｇの試料２、３は、不燃性が確保されていることが確認された。一方、これよりもポリホウ酸ナトリウムの分量が少ない試料１、４では、不燃性が充分に確保されないことが確認された。こうした結果から、基材和紙に不燃処理液を噴霧した後の重量増加率が概ね８％以上であると、防汚層を備えた不燃性和紙の不燃性を十分に確保できることが分かった。
【００７６】
次に、上述した試料１、３の不燃性和紙をそれぞれ用いて、デンプン糊（接着剤）を用いて不燃性ボードを貼着し、試料５−７の不燃性和紙パネルを作成した。不燃性ボードとしては、サンワＭＧボード（株式会社三和不燃ボード工業製）、ウレタン系塗装済み（塗布量０．３〜０．４ｇ）、サイズ１００×１００×３（ｍｍ）を用いた。これら不燃性ボードに対して、コーンカロリーメータを用いてコーンカロリー試験を行った。
試料５−７の不燃性ボードのコーンカロリー試験の結果を表２に示す。
【００７７】
【表２】
2019183471.tif 000004
【００７８】
表２によれば、接着剤の塗布量によって、コーンカロリー試験の総発熱量が影響されることが確認された。接着剤の塗布量は１００ｇ／ｍ２以下にすることが好ましい。
【符号の説明】
【００７９】
１０…不燃性和紙パネル
１１…基材和紙
１２…不燃処理層
１３…不燃性和紙
１４…接着層
１５…不燃性ボード
１６…防汚層
【図１】
2019183471.tif 000005
【図２】
2019183471.tif 000006